(57)【要約】【課題】軟質性、層と層の接着性、および、成形性に優れる積層成形体、および、それからなるグリップを提供する。【解決手段】炭素数２以上のα−オレフィンに由来する構造単位の含有量が８５重量％以下であり、α、β−不飽和カルボン酸エステルおよびビニルエステルからなる群から選ばれる少なくとも一種の化合物に由来する構造単位の含有量が１５重量％以上であるオレフィン共重合体（Ａ）とオレフィン系エラストマー（Ｂ）とを溶融混練して得られ、（Ａ）と（Ｂ）の重量比（（Ａ）／（Ｂ））が９８／２〜５０／５０である熱可塑性樹脂組成物を含有する層と、ポリカーボネート系樹脂、アクリロニトリル−スチレン系樹脂、ポリオレフィン系樹脂およびポリアミド系樹脂からなる群から選ばれた少なくとも一種の熱可塑性樹脂を含有する層とからなる積層成形体、および、それからなるグリップ。【選択図】なし【特許請求の範囲】
【請求項１】
下記の成分（Ａ）と成分（Ｂ）とを溶融混練して得られ、成分（Ａ）と成分（Ｂ）の重量比（（Ａ）／（Ｂ））が９８／２〜５０／５０である熱可塑性樹脂組成物を含有する層と、下記の成分（Ｃ）である熱可塑性樹脂を含有する層とからなる積層成形体。
成分（Ａ）：下記の（ａ−１）と（ａ−２）を重合して得られるオレフィン共重合体であって、（ａ−１）に由来する構造単位の含有量が８５重量％以下であり、（ａ−２）に由来する構造単位の含有量が１５重量％以上であるオレフィン共重合体（ただし、オレフィン共重合体（成分（Ａ））の全重量を１００重量％とする）。
（ａ−１）炭素数２以上のα−オレフィン
（ａ−２）α、β−不飽和カルボン酸エステルおよびビニルエステルからなる群から選ばれる少なくとも一種の化合物
成分（Ｂ）：エチレンに由来する構造単位と炭素数が３以上のα−オレフィンに由来する構造単位とからなり、密度が０．８８〜０．９１ｇ／ｃｍ3であり、メルトインデックスが５〜３０ｇ／１０分であるオレフィン系エラストマー
成分（Ｃ）：ポリカーボネート系樹脂、アクリロニトリル−スチレン系樹脂、ポリオレフィン系樹脂およびポリアミド系樹脂からなる群から選ばれた少なくとも一種の熱可塑性樹脂
【請求項２】
請求項１に記載の積層成形体からなるグリップ。
【発明の詳細な説明】
【技術分野】
【０００１】
本発明は、積層成形体に関するものである。さらに詳細には、軟質性、層と層の接着性、および、成形性に優れる積層成形体に関するものである。
【背景技術】
【０００２】
ポリカーボネート系樹脂、アクリロニトリル−スチレン（ＡＳ）系樹脂、ポリオレフィン系樹脂、ポリアミド系樹脂等の高剛性の熱可塑性樹脂は、自動車の内外装材、家電製品、ＯＡ機器、住宅建材、日用品、文具品、スポーツ用品などに幅広く使用されている。
【０００３】
近年、前記の高剛性の熱可塑性樹脂からなる成形品の表面に柔軟性やグリップ性を付与することが要望されている。例えば、グリップ部分にはソフトな感触や外観などが求められ、オレフィン系熱可塑性エラストマー等が積層されたポリカーボネート樹脂やポリプロピレン樹脂等の高剛性の熱可塑性樹脂が用いられている。
【０００４】
例えば、特許第２８０１１３４号には、樹脂に対する熱融着性を向上させるために、エチレンと（メタ）アクリレートとの共重合体に、エチレン−α−オレフィン共重合体および／またはビニル芳香族化合物を主体とする重合体ブロックと共役ジエン化合物を主体とする重合体ブロックからなるブロック共重合体を水素添加した水添ブロック共重合体が配合されたオレフィン系エラストマーを用いることが記載されている。
【０００５】
また、特開平１０−１３０４５３号公報には、硬質（極性）支持体に対してより強力に接着させるために、少なくとも２つの重合モノビニル芳香族化合物からなる樹脂末端ブロックと重合共役ジエンからなるエラストマー中央ブロックを有する水素化されたエラストマーブロックコポリマー、可塑剤、オレフィン−アクリレートポリマーおよびポリオレフィンを含む熱可塑性エラストマー組成物を用いることが記載されている。
【０００６】
さらに、特開平１１−８０４４８号公報には、極性値の高い熱可塑性樹脂に積層し接着させるために、エチレン−プロピレン−ジエン共重合体ゴム（ＥＰＤＭ）およびポリプロピレンを１５０〜２３０℃で混練し、次いで、架橋剤（有機化酸化物）および架橋助剤を添加して混練して製造されるＪＩＳ−Ａ高度が６０〜９５度のオレフィン系熱可塑性エラストマーに、特定のモノマーとしてメチルメタクリレートを含むエチレン系共重合体を添加して混練し製造される熱接着性熱可塑性エラストマーを用いることが記載されている。
【０００７】
【特許文献１】特許第２８０１１３４号
【特許文献２】特開平１０−１３０４５３号公報
【特許文献３】特開平１１−８０４４８号公報
【発明の開示】
【発明が解決しようとする課題】
【０００８】
しかし、上記の公報等に記載されている熱接着性熱可塑性エラストマーを含有する層と、ポリカーボネート系、アクリロニトリル−スチレン（ＡＳ）系、ポリオレフィン系、ポリアミド系樹脂等の高剛性の熱可塑性樹脂を含有する層とからなる積層成形体に用いた場合、軟質性、層と層の接着性、および、成形性は、必ずしも充分ではないことがあり、熱可塑性エラストマーを含有する層と、高剛性の熱可塑性樹脂を含有する層とからなる積層成形体の軟質性、層と層の接着性、および、成形性については、さらなる改良が求められていた。
【０００９】
かかる状況の下、本発明の目的は、軟質性、層と層の接着性、および、成形性に優れる積層成形体、および、それからなるグリップを提供することにある。
【課題を解決するための手段】
【００１０】
本発明者等は、鋭意検討の結果、本発明が上記課題を解決できることを見出し、本発明を完成させるに至った。
すなわち、本発明は、
下記の成分（Ａ）と成分（Ｂ）とを溶融混練して得られ、成分（Ａ）と成分（Ｂ）の重量比（（Ａ）／（Ｂ））が９８／２〜５０／５０である熱可塑性樹脂組成物を含有する層と、下記の成分（Ｃ）である熱可塑性樹脂を含有する層とからなる積層成形体、および、それからなるグリップに係るものである。
成分（Ａ）：下記の（ａ−１）と（ａ−２）を重合して得られるオレフィン共重合体であって、（ａ−１）に由来する構造単位の含有量が８５重量％以下であり、（ａ−２）に由来する構造単位の含有量が１５重量％以上であるオレフィン共重合体（ただし、オレフィン共重合体（成分（Ａ））の全重量を１００重量％とする）。
（ａ−１）炭素数２以上のα−オレフィン
（ａ−２）α、β−不飽和カルボン酸エステルおよびビニルエステルからなる群から選ばれる少なくとも一種の化合物
成分（Ｂ）：エチレンに由来する構造単位と炭素数が３以上のα−オレフィンに由来する構単位とからなり、密度が０．８８〜０．９１ｇ／ｃｍ3であり、メルトインデックスが５／３０ｇ／１０分であるオレフィン系エラストマー
成分（Ｃ）：ポリカーボネート系樹脂、アクリロニトリル−スチレン系樹脂、ポリオレフィン系樹脂およびポリアミド系樹脂からなる群から選ばれた少なくとも一種の熱可塑性樹脂
【発明の効果】
【００１１】
本発明によれば、軟質性、層と層の接着性、および、成形性に優れる積層成形体、および、それからなるグリップを得ることができる。
【発明を実施するための最良の形態】
【００１２】
本発明で用いられるオレフィン共重合体（成分（Ａ））は、下記の（ａ−１）と（ａ−２）を重合して得られるオレフィン共重合体である。
（ａ−１）炭素数２以上のα−オレフィン
（ａ−２）α、β−不飽和カルボン酸エステルおよびビニルエステルからなる群から選ばれる少なくとも一種の化合物
【００１３】
成分（Ａ）に用いられる炭素数２以上のα−オレフィン（ａ−１）としては、例えば、エチレン、プロピレン、１−ブテン、１−ヘキセン、４−メチル−１−ペンテン、１−オクテン、１−デセン、１−ドデセン、１−テトラデセン、１−ヘキサデセン、ビニルシクロヘキサン、スチレン等が挙げられる。炭素数２以上のα−オレフィン（ａ−１）として、好ましくはエチレンである。
【００１４】
成分（Ａ）で用いられる化合物（ａ−２）のうち、α、β−不飽和カルボン酸エステルとしては、炭素数が３〜８のアルキル基を有するα、β−不飽和カルボン酸アルキルエステルが挙げられ、具体例としては、アクリル酸メチル、アクリル酸エチル、アクリル酸−ｎ−プロピル、アクリル酸イソプロピル、アクリル酸−ｎ−ブチル、アクリル酸−ｔｅｒｔ−ブチル、アクリル酸イソブチル、メタクリル酸メチル、メタクリル酸エチル、メタクリル酸−ｎ−プロピル、メタクリル酸イソプロピル、メタクリル酸−ｎ−ブチル、メタクリル酸−ｔｅｒｔ−ブチル、メタクリル酸イソブチル等が挙げられる。
【００１５】
また、成分（Ａ）に用いられる化合物（ａ−２）のうち、ビニルエステルとしては、炭素数２〜８のカルボン酸から誘導されるビニルエステル等が挙げられ、具体例としては、酢酸ビニル、酪酸ビニル、プロピオン酸ビニル、ピバリン酸ビニル等が挙げられる。
成分（Ａ）に用いられる化合物（ａ−２）として、好ましくは、アクリル酸メチル、アクリル酸エチル、アクリル酸ｎ−ブチル、メタクリル酸メチルである。
【００１６】
本発明で用いられるオレフィン共重合体（成分（Ａ））に含有されるα−オレフィン（ａ−１）に由来する構造単位の含有量は８５重量％以下であり、化合物（ａ−２）に由来する構造単位の含有量は１５重量％以上である。ただし、オレフィン共重合体（成分Ａ）の全重量を１００重量％とする。
α−オレフィン（ａ−１）に由来する構造単位の含有量が８５重量％を超えた場合（すなわち化合物（ａ−２）に由来する構造単位の含有量の全量が１５重量％未満の場合）、軟質性が低下したり、ポリカーボネート系樹脂、ＡＳ系樹脂、ポリオレフィン系樹脂、ポリアミド系樹脂等との接着性が不十分なことがある。
α−オレフィン（ａ−１）に由来する構造単位の含有量として、好ましくは５０重量％以上８０重量％以下であり、化合物（ａ−２）に由来する構造単位の含有量として、好ましくは２０重量％以上５０重量％以下である。
【００１７】
本発明で用いられるオレフィン系エラストマー（成分（Ｂ））は、エチレンに由来する構造単位（ｂ−１）および炭素数が３以上のα−オレフィン単位に由来する構造（ｂ−２）からなる。炭素数が３以上のα−オレフィンに由来する構造単位（ｂ−２）としては、例えば、プロピレン、１−ブテン、２−メチル−１−ブテン、３−メチル−１−ブテン、１−ペンテン、４−メチル−１−ペンテン、１−ヘキセン、１−オクテン、１−デセン、１−オクタデセンなどのα−オレフィンから誘導される構造単位が挙げられる。これらの中でも、炭素数が３〜１２のα−オレフィンから誘導される構造単位が好ましい。これらの構造単位は、単独で含有されていてもよく、少なくとも２種が含有されていてもよい。
【００１８】
オレフィン系エラストマー（成分（Ｂ））は、例えば、エチレン−プロピレンランダム共重合体、エチレン−ブテンランダム共重合体、エチレン−ヘキセンランダム共重合体、エチレン−オクテンランダム共重合体、エチレン−デセンランダム共重合体、エチレン−４−メチルペンテンランダム共重合体等が挙げられる。好ましくは、エチレン−ブテンランダム共重合体、エチレン−ヘキセンランダム共重合体、エチレン−オクテンランダム共重合体である。
【００１９】
本発明で用いられるオレフィン系エラストマー（成分（Ｂ））の密度は０．８７〜０．９１ｇ／ｃｍ3であり、オレフィン系エラストマー（成分（Ｂ））の密度が０．８７ｇ／ｃｍ3より小さい場合、成形品表面に凹凸が出るなど外観不良が発生することがあり、密度が０．９１ｇ／ｃｍ3より大きい場合、熱可塑性エラストマーの軟質性が低下することがある。本発明で用いられるオレフィン系エラストマー（成分（Ｂ））のメルトインデックス（測定条件  温度：１９０℃、荷重２１．２Ｎ）は５〜３０ｇ／１０分である。オレフィン系エラストマー（成分（Ｂ））のメルトインデックスが５ｇ／１０分より低い場合、成形品表面に凹凸などの外観不良が発生することがあり、３０ｇ／１０分より大きい場合、接着性が不十分なことがある。
【００２０】
本発明で用いられるオレフィン系重合体（成分（Ａ））とオレフィン系エラストマー（成分（Ｂ））からなる熱可塑性樹脂組成物の製造方法としては、上記の成分（Ａ）と成分（Ｂ）を混合し、混練する方法が挙げられる。混練に用いられる装置としては、一軸押出機、二軸押出機、バンバリーミキサー、熱ロール等が挙げられる。混練の温度は、通常、１００〜３００℃であり、混練の時間は、通常、１〜２０分である。また、上記の成分（Ａ）と成分（Ｂ）の混練は同時に行ってもよく、分割して行ってもよい。例えば、上記の成分（Ａ）と成分（Ｂ）を、１段階目で成分（Ａ）の半量と成分（Ｂ）の全量を混練し、次いで、１段階目の混練物に成分（Ａ）の残りを加え混練するように分割して混練を行ってもよい。分割して混練する場合、混練の順序や成分（Ａ）と成分（Ｂ）の分配は任意であって、必要に応じて、適宜決定される。
【００２１】
また、本発明で用いられる成分（Ａ）と成分（Ｂ）からなる熱可塑性樹脂組成物には、必要に応じて、他の熱可塑性樹脂、酸化防止剤、紫外線吸収剤、顔料、帯電防止剤、銅害防止剤、難燃剤、中和剤、発泡剤、可塑剤、造核剤、気泡防止剤、架橋剤、滑剤等を配合しても良い。
【００２２】
本発明の積層成形体は、成分（Ａ）と成分（Ｂ）を溶融混練して得られる熱可塑性樹脂組成物からなる層と、ポリカーボネート系樹脂、アクリロニトリル−スチレン系樹脂、ポリオレフィン系樹脂およびポリアミド系樹脂からなる群から選ばれた少なくとも一種の熱可塑性樹脂からなる層とからなる樹脂積層体である。
【００２３】
本発明で成分（Ｃ）として用いられるポリカーボネート系樹脂は、芳香族ジヒドロキシ化合物とホスゲンとを反応させることによって製造される芳香族ポリカーボネート系樹脂、芳香族ジヒドロキシ化合物と少量のポリヒドロキシ化合物とホスゲンとを反応させることによって製造される芳香族ポリカーボネート系樹脂、芳香族ジヒドロキシ化合物を炭酸ジエステルでエステル交換反応して製造される芳香族ポリカーボネート系樹脂、または、芳香族ジヒドロキシ化合物と少量のポリヒドロキシ化合物を炭酸ジエステルでエステル交換反応して製造される芳香族ポリカーボネート系樹脂である。
本発明で成分（Ｃ）として用いられるポリカーボネート系樹脂は、分岐している芳香族ポリカーボネート系樹脂であっても良く、分岐していない芳香族ポリカーボネート系樹脂であっても良い。分岐している芳香族ポリカーボネート系樹脂の製造においては、分岐剤としての三官能化合物や分子量調節剤を用いる。
【００２４】
ポリカーボネート系樹脂に用いられる芳香族ジヒドロキシ化合物としては、例えば、２，２−ビス（４−ヒドロキシフェニル）プロパン（慣用名：ビスフェノールＡ）、２，２−ビス（４−ヒドロキシ−３、５−ジメチルフェニル）プロパン、２，２−ビス（４−ヒドロキシ−３、５−ジブロモフェニル）プロパン、ビス（４−ヒドロキシフェニル）−ｐ−イソプロピルベンゼン、ハイドロキノン、レゾルシノール、４，４'−ジヒドロキシフェニル、ビス（４−ヒドロキシフェニル）メタン、ビス（４−ヒドロキシフェニル）エーテル、
ビス（４−ヒドロキシフェニル）スルホン、ビス（４−ヒドロキシフェニル）スルホキシド、ビス（４−ヒドロキシフェニル）スルフィド、ビス（４−ヒドロキシフェニル）ケトン、１，１−ビス（４−ヒドロキシフェニル）エタン、１，１−ビス（４−ヒドロキシフェニル）シクロヘキサン等が挙げられ、好ましくはビスフェノールＡである。
【００２５】
分岐している芳香族ポリカーボネート樹脂は、前記の芳香族ジヒドロキシ化合物に、ポリヒドロキシ化合物、３，３−ビス（４−ヒドロキシアリール）オキシインドール（慣用名：イサチン（ビスフェノールＡ））、５−クロロイサチン、５，７−ジクロルイサチン、５−ブロモイサチン等を前記の芳香族ジヒドロキシ化合物の０．１〜２モル％加え、製造される。
【００２６】
ポリヒドロキシ化合物としては、例えば、フロログルシン、４，６−ジメチル−２，４，６−トリ（４−ヒドロキシフェニル）ヘプチン、２，４，６−ジメチル−２，４，６−トリ（４−ヒドロキシフェニル）ヘプタン、２，６−ジメチル−２，４， ６−トリ（４−ヒドロキシフェニル）ヘプテン、３，２，６−ジメチル−２，４，６−トリ（４−ヒドロキシフェニル）ヘプタン、１，３，５−トリ（４−ヒドロキシフェニル）ベンゼン、１，１，１−トリ（４−ヒドロキシフェニル）エタン等が例示される。
【００２７】
ポリカーボネート系樹脂の分子量を調節するために用いられる分子量調節剤としては、一価芳香族ヒドロキシ化合物が挙げられ、例えば、ｍ−メチルフェノール、ｐ−メチルフェノール、ｍ−プロピルフェノール、ｐ−プロピルフェノール、ｐ−ブロモフェノール、ｐ−第３級−ブチルフェノール、ｐ−長鎖アルキル置換フェノール等が挙げられる。
【００２８】
ポリカーボネート系樹脂として用いられる芳香族ポリカーボネート樹脂としては、例えば、特開昭６３−３０５２４号公報、特開昭５６−５５３２８号公報、特公昭５５−４１４号公報、特公昭６０−２５０４９号公報、特公平３−４９９３０号公報等に記載されている芳香族ポリカーボネート樹脂が挙げられる。好ましくは、ビス（４−ヒドロキシフェニル）アルカン系化合物を主原料として製造される芳香族ポリカーボネート樹脂、少なくとも２種の芳香族ジヒドロキシ化合物を併用して製造される芳香族ポリカーボネート樹脂、３価のフェノール系化合物を少量併用して製造される分岐しているポリカーボネート樹脂であり、より好ましくは、ビスフェノールＡを主原料として製造される芳香族ポリカーボネート樹脂である。また、成分（Ｃ）としては、芳香族ポリカーボネート樹脂を単独で用いてもよく、少なくとも２種を併用してもよい。
【００２９】
本発明で成分（Ｃ）として用いられるアクリロニトリル−スチレン系樹脂は、アクリロニトリルから誘導される繰り返し単位とスチレンから誘導される繰り返し単位とがランダムに共重合したものである。アクリロニトリルから誘導される繰り返し単位の含有量は、通常２〜５０重量％（すなわち、スチレンから誘導される繰り返し単位の含有量は、通常９８〜５０重量％）であり、好ましくは２０〜３０重量％（すなわち、スチレンから誘導される繰り返し単位の含有量は、好ましくは８０〜７０重量％）である（ただし、アクリロニトリル−スチレン系樹脂に含有される繰り返し単位の合計を１００重量％とする）。
【００３０】
また、アクリロニトリル−スチレン系樹脂としては、アクリロニトリル−ブタジエン−スチレン樹脂（ＡＢＳ樹脂）やアクリロニトリル−ＥＰゴム−スチレン樹脂（ＡＥＳ樹脂）等が挙げられる。ＡＢＳ樹脂としては、例えば、アクリロニトリル−スチレン系樹脂にオレフィン系ゴム（例えば、ポリブタジエンゴム）を４０重量％以下程度にグラフト重合した樹脂が挙げられる。また、ＡＥＳ樹脂としては、例えば、アクリロニトリル−スチレン系樹脂にエチレン−プロピレン共重合体ゴム（例えば、ＥＰゴム）を４０重量％以下程度グラフト重合した樹脂が挙げられる。
【００３１】
ＡＳ系樹脂の分子量は、目的に応じて定めればよく、一般に温度２３０℃および荷重２１.２Ｎの条件で測定したメルトフローレート（ＭＦＲ）で表わした場合、通常０.０１〜４００ｇ／１０分であり、好ましくは０．１〜６０ｇ／１０分である。
【００３２】
ＡＳ系樹脂の製造方法としては、例えば、溶融反応法、溶液法、エマルジョン法およびオートクレーブ法によって製造する方法が挙げられる。
【００３３】
本発明で成分（Ｃ）として用いられるポリオレフィン樹脂とは、α−オレフィンや環状オレフィン等のオレフィン類の単独重合体または共重合体である。α−オレフィンとしては、例えば、エチレン、プロピレン、１−ブテン、１−ペンテン、１−ヘキセン、３−メチル−１−ブテン、４−メチル−１−ペンテン、１−オクテン、１−デセン、１−ドデセン、１−テトラデセン、１−ヘキサデセン、１−オクタデセン、１−エイコセン等が挙げられる。環状オレフィンとしては、例えば、特開平２−１１５２４８号公報に記載の環状オレフィンが挙げられる。
【００３４】
また、本発明で成分（Ｃ）として用いられるポリオレフィン樹脂としては、上記のオレフィン類と１５重量％未満の他の不飽和単量体を共重合した共重合体も挙げられる。そして、上記のオレフィン類の単独重合体、上記のオレフィン類の共重合体、または、上記のオレフィン類と少量の他の不飽和単量体を共重合した共重合体を酸化やスルホン化して得られる変性物も挙げられる。
【００３５】
上記の他の不飽和単量体としては、例えば、不飽和有機酸またはその誘導体、ビニルエステル、芳香族ビニル化合物、ビニルシラン、非共役ジエン等が挙げられる。
不飽和有機酸としては、アクリル酸、メタクリル酸、マレイン酸、イタコン酸等が挙げられ、不飽和有機酸の誘導体としては、アクリル酸メチル、メタクリル酸メチル、無水マレイン酸、アリールマレイン酸イミド、アルキルマレイン酸イミド等が挙げられ、ビニルエステルとしては、酢酸ビニル、酪酸ビニル等が挙げられ、芳香族ビニル化合物としては、スチレン、メチルスチレン等が挙げられ、ビニルシランとしては、ビニルトリメチルメトキシシラン、γ−メタクリロイルオキシプロピルトリメトキシシラン等が挙げられ、非共役ジエンとしては、ジシクロペンタジエン、４−エチリデン−２−ノルボルネン、４−メチル−１，４−ヘキサジエン、５−メチル−１，４−ヘキサジエン等が挙げられる。
【００３６】
ポリオレフィン樹脂として、好ましくは、エチレン、プロピレン、１−ブテン、３−メチル−１−ブテンおよび４−メチル−１−ペンテンの単独重合体、または、エチレン、プロピレン、１−ブテン、３−メチル−１−ブテンおよび４−メチル−１−ペンテンから選ばれる少なくとも一種のオレフィンを、５０重量％以上含有する共重合体であり、より好ましくはプロピレン系重合体であり、さらに好ましくはプロピレン単独重合体、プロピレン−エチレンブロック共重合体、プロピレン−エチレンランダム共重合体、または、これらの混合物である。
【００３７】
ポリオレフィン樹脂の分子量は、温度２３０℃および荷重２１.２Ｎの条件で測定したメルトフローレート（ＭＦＲ）で表わした場合、０.０１〜４００ｇ／１０分であり、好ましくは０.１〜６０ｇ／１０分である。
【００３８】
ポリオレフィン樹脂の製造方法としては、公知の重合によって製造する方法や変性によって製造する方法が挙げられる。例えば、米国特許第４９００７０６号公報や米国特許第４８２０７７５号公報等に記載の方法が挙げられる。また、市販品を、適宜選んで使用しても良い。
【００３９】
本発明で成分（Ｃ）として用いられるポリアミド系樹脂とは、ラクタムまたはアミノカルボン酸を縮重合して製造されるポリアミド樹脂、ラクタムを縮重合させることによって製造されるポリアミド樹脂、炭素原子数４〜１２個を含む飽和脂肪族ジカルボン酸と、等モル量の炭素原子数２〜１２個を含む脂肪族ジアミンとを縮重合させることによって製造されるポリアミド樹脂から選ばれた少なくとも一種のポリアミド樹脂である。
【００４０】
炭素原子数４〜１２個を含む飽和脂肪族ジカルボン酸としては、アジピン酸、ピメリン酸、アゼライン酸、スベリン酸、セバシン酸、ドデカンジオン酸等が挙げられ、炭素原子数２〜１２個を含む脂肪族ジアミンとしては、ヘキサメチレンジアミン、オクタメチレンジアミン等が挙げられる。
【００４１】
炭素原子数４〜１２個を含む飽和脂肪族ジカルボン酸と、等モル量の炭素原子数２〜１２個を含む脂肪族ジアミンとを縮重合させることによって製造されるポリアミド樹脂の製造において、所望に応じて、脂肪族ジアミンを過剰に用いることによって、ポリアミド樹脂に含有されるカルボキシル末端基よりアミン末端基が過剰になるように調整することができ、また、過剰の二塩基性酸を用いることによって、ポリアミド樹脂に含有されるアミン末端基よりカルボキシル基末端基が過剰になるよう調整することもできる。
【００４２】
そして、本発明で成分（Ｃ）として用いられるポリアミド系樹脂としては、飽和脂肪族ジカルボン酸の誘導体（例えば、エステルや酸塩化物等）と、脂肪族ジアミンの誘導体（例えば、アミン塩等）とから製造されるポリアミド樹脂も挙げられる。
【００４３】
炭素原子数４〜１２個を含む飽和脂肪族ジカルボン酸と、等モル量の炭素原子数２〜１２個を含む脂肪族ジアミンとを縮重合させることによって製造されるポリアミド樹脂の例としては、ポリヘキサメチレンアジパミド（ナイロン６６）、ポリヘキサメチレンアゼラミド（ナイロン６９）、ポリヘキサメチレンセバサミド（ナイロン６１０）、ポリヘキサメチレンドデカノアミド（ナイロン６１２）、ポリ−ビス−（ｐ−アミノシクロヘキシル）メタンドデカノアミド、ポリテトラメチレンアジパミド（ナイロン４６）等が挙げられる。これらのナイロンを単独で用いてもよく、少なくとも２種を、任意の割合で混合して用いてもよい。
【００４４】
ラクタムを縮重合させることによって製造されるポリアミド樹脂の例としては、ポリカプロラクタム（ナイロン６）、ポリウンデカノラクタム（ナイロン１１）、ポリラウリルラクタム（ナイロン１２）、ポリ（ヘキサメチレンアジパミド−ｃｏ−カプロラクタム）（ナイロン６／６６）等が挙げられる。これらのナイロンを単独で用いてもよく、少なくとも２種を、任意の割合で混合して用いてもよい。
【００４５】
本発明で成分（Ｃ）として用いられるポリアミド系樹脂として、好ましくは、ナイロン４６、ナイロン６、ナイロン６６、ナイロン１１、ナイロン１２であり、より好ましくは、ナイロン６、ナイロン６６、またはナイロン６とナイロン６６とを任意の比率で混合した混合物である。
また、本発明で成分（Ｃ）として用いられるポリアミド系樹脂として、好ましくは、末端官能基としてアミン末端を多く含有するポリアミド樹脂、末端官能基としてカルボキシル末端を多く含有するポリアミド樹脂、アミン末端とカルボキシル末端を多く含有するポリアミド樹脂、または、これらのポリアミド樹脂を任意の比率で混合した混合物が挙げられる。
【００４６】
また、本発明で成分（Ｃ）として用いられるポリアミド系樹脂としては、芳香族成分を含有する芳香族ポリアミド樹脂も挙げられ、例えば、ポリヘキサメチレンイソフタルアミド（ナイロン６Ｉ）等が挙げられる。上記の芳香族成分としては、芳香族アミノ酸や芳香族ジカルボン酸等が挙げられ、例えば、パラアミノメチル安息香酸、パラアミノエチル安息香酸、テレフタル酸、イソフタル酸等が挙げられる。
また、上記の芳香族ポリアミド樹脂は、上記の芳香族成分を主要な構成成分として、溶融重合によって製造されるポリアミド樹脂である。
【００４７】
上記の芳香族ポリアミド樹脂には、必要に応じて、その他の構成成分としてジアミンを含有させてもよく、例えば、ヘキサメチレンジアミン、ウンデカメチレンジアミン、ドデカメチレンジアミン、２，２，４−トリメチルヘキサメチレンジアミン、２，４，４−トリメチルヘキサメチレンジアミン、メタキシリレンジアミン、パラキシリレンジアミン、ビス（ｐ−アミノシクロヘキシル）メタン、ビス（ｐ−アミノシクロヘキシル）プロパン、ビス（３−メチル−４−アミノシクロヘキシル）メタン、１，３−ビス（アミノメチル）シクロヘキサン、１，４−ビス（アミノメチル）シクロヘキサン等が挙げられる。
また、ジアミンの代わりにイソシアネート類を用いても良く、例えば、４，４'−ジフェニルメタンジイソシアネートやトリレンジイソシアネート等が挙げられる。
【００４８】
また、本発明で成分（Ｃ）として用いられるポリアミド系樹脂には、必要に応じて、共重合成分を含有させても良く、共重合成分としては、ラクタムから誘導される化合物（例えば、ε−カプロラクタムやω−ラウロラクタム等）、炭素原子４〜１２個のω−アミノ酸から誘導される化合物（例えば、１１−アミノウンデカン酸や１２−アミノドデカン酸等）、炭素原子４〜１２個の脂肪族ジカルボン酸から誘導される化合物、炭素原子２〜１２個の脂肪族ジアミンから誘導される化合物（例えば、前記の各種ジアミンと等モルのアジピン酸、アゼライン酸、セバシン酸等から得られる塩等）が挙げられる。
【００４９】
また、本発明で成分（Ｃ）として用いられるポリアミド系樹脂は結晶性のポリアミド樹脂であっても良く、非晶性のポリアミド樹脂であっても良く、前記の結晶性のポリアミド樹脂と非晶性のポリアミド樹脂を任意の割合で混合した混合物であっても良い。
【００５０】
本発明の積層成形体は、上記の成分（Ａ）と成分（Ｂ）とを溶融混練して得られる熱可塑性樹脂組成物からなる層Ｉと、ポリカーボネート系樹脂、ＡＳ系樹脂、ポリオレフィン系樹脂およびポリアミド系樹脂からなる群から選ばれた少なくとも一種の成分（Ｃ）からなる熱可塑性樹脂からなる層IIとを有する積層成形体である。
【００５１】
本発明の積層成形体（層Ｉ＋層II）の全体の厚みに対する層Ｉの厚みの比率（層Ｉの厚み／積層成形体の厚み）は、積層成形体の強度を高めるという観点や、積層成形体の表面のクッション性や柔軟性を高めるという観点から、好ましくは０.０１〜０.６である。
【００５２】
また、本発明の積層成形体は、使用目的に応じて、その他の層を有する積層成形体であっても良く、積層成形体の表面のクッション性や柔軟性を高めるという観点から、好ましくは層Ｉを最外層に有する積層成形体である。
【００５３】
本発明の積層成形体の製造方法としては、例えば、多層押出成形、多層ブロー成形、多層プレス成形、多色射出成形、インサート射出成形等の貼合成形法によって、層Ｉと層IIとを積層する方法が挙げられ、好ましくは多層押出成形やインサート射出成形である。
【００５４】
本発明の積層成形体の用途としては、例えば、はさみ、ドライバー、歯ブラシ、スキーストック、ボールペン、シャープペンシル等の握り部のグリップ部分や、手すり、パイプ、柱等の建築・土木用途、アニマルガード、ルーフレール、スポイラー等の自動車用途等が挙げられ、グリップ性、軟質性および基材との接着性が求められる用途に用いられる。
【００５５】
本発明で用いられる上記の成分（Ａ）と成分（Ｂ）とを溶融混練して得られる熱可塑性樹脂組成物や、成分（Ｃ）に用いられるポリカーボネート系樹脂、ＡＳ系樹脂、ポリオレフィン系樹脂およびポリアミド系樹脂からなる群から選ばれた少なくとも一種の熱可塑性樹脂には、必要に応じて、上記の樹脂組成物または樹脂を混練する時、または本発明の積層成形体を成形する時に、慣用の添加剤（例えば、顔料、染料や補強剤（炭素繊維等））、充填剤、耐熱剤、耐候剤、滑剤、離型剤、結晶核剤、可塑剤、流動性改良剤、帯電防止剤、安定剤（例えば、熱安定剤、酸化防止剤、光安定剤や重合禁止剤）等を添加しても良い。
【実施例】
【００５６】
以下、実施例および比較例に基づいて本発明を更に詳しく説明する。
以下に実施例および比較例で使用した樹脂（略号の意味）を示した。
（１）オレフィン共重合体（本発明の成分（Ａ）に該当する。）
ＰＯ１：エチレン−メタクリル酸メチル共重合体
（ａ−１）エチレン含有量７５重量％
（ａ−２）メタクリル酸メチル含有量２５重量％
ＰＯ２：エチレン−メタクリル酸メチル共重合体
（ａ−１）エチレン含有量９０重量％
（ａ−２）メタクリル酸メチル含有量１０重量％
【００５７】
（２）オレフィン系エラストマー（本発明の成分（Ｂ）に該当する。）
ＯＥ１：エチレン−ヘキセンランダム共重合体
メルトフローレート（ＭＦＲ）（測定条件：ＡＳＴＭ−Ｄ１２３８、温度１９０℃、荷重２１．２Ｎ）８ｇ／１０分、密度０．８８０ｇ／ｃｍ3、ショアーＡ硬度８２であるエチレン−ヘキセンランダム共重合体。
ＯＥ２：エチレン−ブテンランダム共重合体
メルトフローレート（ＭＦＲ）（測定条件：ＡＳＴＭ−Ｄ１２３８、温度１９０℃、荷重２１．２Ｎ）２０ｇ／１０分、密度０．９０５ｇ／ｃｍ3、ショアーＡ硬度９２であるエチレン−ブテンランダム共重合体。
ＯＥ３：エチレン−オクテンランダム共重合体
メルトフローレート（ＭＦＲ）（測定条件：ＡＳＴＭ−Ｄ１２３８、温度１９０℃、荷重２１．２Ｎ）１８ｇ／１０分、密度０．８８０ｇ／ｃｍ3、ショアーＡ硬度８１であるエチレン−オクテンランダム共重合体（商標：エンゲージ８４１１  ダウケミカル（株）製）。
ＯＥ４：エチレン−ブテンランダム共重合体
メルトフローレート（ＭＦＲ）（測定条件：ＡＳＴＭ−Ｄ１２３８、温度１９０℃、荷重２１．２Ｎ）０．８ｇ／１０分、密度０．９００ｇ／ｃｍ3、ショアーＡ硬度９０であるエチレン−ブテンランダム共重合体。
ＯＥ５：エチレン−オクテンランダム共重合体
メルトフローレート（ＭＦＲ）（測定条件：ＡＳＴＭ−Ｄ１２３８、温度１９０℃、荷重２１．２Ｎ）１．０ｇ／１０分、密度０．８５７ｇ／ｃｍ3、ショアーＡ硬度５０であるエチレン−ブテンランダム共重合体（商標：エンゲージ８８４２  ダウケミカル（株）製）。
【００５８】
（４）成分（Ｃ）として用いた熱可塑性樹脂
ＰＣ１：ポリカーボネート樹脂、商標：カリバー３０１−１０  住友ダウ（株）製
ＡＳ１：ＡＢＳ樹脂、商標：クララスチックＧＡ７０４  日本エイアンドエル（株）製
ＰＰ１：ポリオレフィン系樹脂
プロピレンとエチレンとのランダム共重合体部分の割合が１４．５重量％であり、プロピレンとエチレンとのランダム共重合体部分中のエチレンに由来する構造単位の含量が４０重量％であり、プロピレンとエチレンとのランダム共重合体部分の極限粘度（［η］ＥＰ）が４．３ｄｌ／ｇであり、プロピレンの単独重合体の極限粘度（［η］Ｐ）が１．１ｄｌ／ｇであり、メルトフローレート（ＭＦＲ、ＡＳＴＭ−Ｄ１２３８、測定温度２３０℃、荷重２．１６ｋｇ）が３０ｇ／１０分であるプロピレン‐エチレンブロック共重合体。
プロピレンとエチレンとのランダム共重合体部分の割合、プロピレンとエチレンとのランダム共重合体部分中のエチレンに由来する構造単位の含量、プロピレンとエチレンとのランダム共重合体部分の極限粘度、プロピレンの単独重合体の極限粘度は、特開２０００−３０９６６８記載の方法に従って測定した。
【００５９】
次に実施例および比較例における物性値等の評価方法を以下に示した。
層Ｉとして用いられる熱可塑性樹脂組成物の流動性
ＡＳＴＭ−Ｄ１２３８に準拠し、２３０℃、２１．２Ｎ荷重でのメルトフローレート（ＭＦＲ）を測定した。ＭＦＲの値が大きいほど、流動性が良好であることを示す。
【００６０】
接着性
まず、層ＩＩとして用いるポリカーボネート樹脂、ＡＳ系樹脂およびポリオレフィン系樹脂のそれぞれを熱プレス成形し、縦１５０ｍｍ×横１５０ｍｍ×厚み２ｍｍのシートを作成した。作成したシートをそれぞれ幅１２．５ｍｍに切削した。切削した試験片を射出成形機（住友重機械工業（株）製、サイキャップ１１０／５０）に取り付けた金型（幅１２．７ｍｍ×長さ１５０ｍｍ×厚み３．２ｍｍ）中にそれぞれ挿入し、ペレット状の層Ｉとして用いられる熱可塑性樹脂組成物を成形（成形条件：シリンダー温度２３０℃、金型温度３０℃）し、接着性評価用試験片を得た。
試料の１８０度剥離試験を剥離速度２００ｍｍ／分で行い、得られたチャートより応力（Ｎ）を求め、試料の幅で除した値を接着強度（Ｎ／ｃｍ）とした。接着強度の値が大きいほど接着性が良好であることを示す。
【００６１】
硬度（ショアーＡスケール）
ＪＩＳ−Ｋ７２１５に準拠して測定した。すなわち、表１に示した配合で得られた熱可塑性樹脂組成物のペレットを熱プレス成形（２００℃）し、厚み３ｍｍ、縦１５０ｍｍ×横１５０ｍｍのシートを作成した。得られたプレスシートを縦５０ｍｍ×横５０ｍｍに切削する。切削したシートを２枚重ねて厚みを６ｍｍとし、上島製作所製スプリング式硬度計を用いて測定を行った。値が小さいものほど柔らかく柔軟性に富むことを示す。
【００６２】
成形性（成形品外観）
射出成形機（住友重機械工業（株）製、サイキャップ１１０／５０）に取り付けた金型（幅１２．７ｍｍ×長さ１５０ｍｍ×厚み０．８ｍｍ）中に、ペレット状の層Ｉとして用いられる熱可塑性樹脂組成物を単独で成形（成形条件：シリンダー温度２３０℃、金型温度５０℃）して評価用試験片を得た。
成形品表面に発生する凹凸を目視で判定した。判定基準は、表面に凹凸が認められず、外観が良好な場合を○とし、表面に凹凸が認められた場合、×とした。
【００６３】
［実施例１］
表１に示した配合割合（重量部）の各成分を、シリンダー温度２００℃、スクリュー回転数８０ｒｐｍに設定した連続二軸混練機（（株）東洋精機製作所製２Ｄ２５Ｓ）のホッパーから投入した後、これらの成分を溶融混練してペレット状の層Ｉとして用いられる熱可塑性樹脂組成物を得た。得られたペレットを４０℃のオーブンで２時間乾燥した。得られたペレットを用いて、流動性、硬度、成形性、接着性を評価した。結果を表１に示した。
【００６４】
［実施例２〜３］および［比較例１〜３］
実施例１と同様にして、表１に示した配合割合（重量部）のペレット状の層Ｉとして用いられる熱可塑性樹脂組成物を得た。評価結果を表１に示した。
【００６５】
【表１】
2008119879.tif 000002
【００６６】
本発明の要件を充足する実施例１〜３は、軟質性、層と層の接着性、および成形性に優れる積層成形体であることが分かる。
これに対して、本発明の要件を満たさないＰＯ２を成分（Ａ）に用いた比較例１は接着性が不充分であり、本発明の要件を満たさないＯＥ４およびＯＥ５を成分（Ｂ）に用いた比較例２および３は成形性が不充分であることが分かる。